"エチレン-酢酸ビニル共重合体に有機過酸化物で架橋して得られるエチレン-酢酸ビニル共重合体からなり、下記a~dの条件を満たすカレンダー成形用エチレン-酢酸ビニル共重合体。aJISK6924-1に準拠したメルトマスフローレートMFRが0.1~10g/10min、bJISK6924-1に準拠した酢酸ビニル含有率VAcが18~29重量、c1000炭素あたりの短鎖分岐数が70~120個であり、dGPC法のMw/Mnが7~15、eJISK6924-1に準拠したケン化前後のメルトマスフローレートMFRの関係が次式を満たす。3≦ケン化後のMFR/ケン化前のMFR≦40001JISK6924-1に準拠したメルトマスフローレートMFRが15~800g/10min、JISK6924-1に準拠した酢酸ビニル含有率VAcが18~29重量、1000炭素あたりの短鎖分岐数が70~120個のエチレン-酢酸ビニル共重合体100重量部に、1分間の半減期を得るための分解温度が120~190°Cの有機過酸化物を0.005~1重量部添加し、80~230°C溶融混練を行ない、架橋した後、酸化防止剤を0.005~0.5重量部添加することを特徴とする請求項1に記載のカレンダー成形用エチレン-酢酸ビニル共重合体の製造方法。本発明の目的は、カレンダー加工性が良好かつ柔軟性および加水分解性に優れたカレンダー成形用樹脂組成物を提供することである。検討の結果、下記のカレンダー成形用エチレン-酢酸ビニル共重合体が優れていることを見出し、本発明に至った。本発明は、エチレン-酢酸ビニル共重合体に有機過酸化物で架橋して得られるエチレン-酢酸ビニル共重合体からなり、下記a~eの条件を満たすカレンダー成形用エチレン-酢酸ビニル共重合体に関するものである。aJISK6924-1に準拠したメルトマスフローレートMFRが0.1~10g/10min、bJISK6924-1に準拠した酢酸ビニル含有率VAcが18~29重量、c1000炭素あたりの短鎖分岐数が70~120個であり、dGPC法のMw/Mnが7~15、eJISK6924-1に準拠したケン化前後のメルトマスフローレートMFRの関係が次式を満たす。3≦ケン化後のMFR/ケン化前のMFR≦40001JISK6924-1に準拠したメルトマスフローレートMFRが15~800g/10min、JISK6924-1に準拠した酢酸ビニル含有率VAcが18~27重量、1000炭素あたりの短鎖分岐数が70~120個のエチレン-酢酸ビニル共重合体100重量部に、1分間の半減期を得るための分解温度が120~190°Cの有機過酸化物を0.005~1重量部添加し、80~230°C溶融混練を行ない、架橋した後、酸化防止剤を0.005~0.5重量部添加することを特徴とする微架橋性エチレン-酢酸ビニル共重合体の製造方法。本発明において得られたカレンダー成形用エチレン-酢酸ビニル共重合体は、床材、壁紙、合成皮革、防水シート、マスキングフィルムおよび太陽電池封止膜等のフィルムとして使用される。以下、本発明について詳細に説明する。本発明のエチレン-酢酸ビニル共重合体は高圧ラジカル重合法により製造されたものであれば、リアクターの種類は限定されず、オートクレーブリアクターまたはチューブラーリアクターのどちらでも良い。エチレンと酢酸ビニルを共重合するときに添加する連鎖移動剤分子量調整剤については、ブタン、ヘキサンなどの脂肪族炭化水素が挙げられるが、プロピレンなどのポリマー主鎖に組み込まれ短鎖分岐を生成する連鎖移動剤が好ましい。エチレン-酢酸ビニル共重合体は架橋することにより分子鎖の動きが制約されるので結晶性が低下することから、カレンダー成形が可能な範囲で微架橋することが好ましい。本発明のカレンダー成形用エチレン-酢酸ビニル共重合体のMFRは、0.1~10g/10min、好ましくは1~6g/10minである。MFRが0.1g/10min未満ではカレンダー加工時にカレンダーロールからの離型性は良好なものの、ロールバンク樹脂溜りの回転性が悪く、外観の良好なシートが得られない。一方、MFRが10g/10minを超えるとロールからの離型性が悪くなる。本発明のカレンダー成形用エチレン-酢酸ビニル共重合体の酢酸ビニル含有率は18~29重量、好ましくは24~28重量である。酢酸ビニル含有率が18重量未満では柔軟性が不充分であり、29重量を超えると加水分解性が悪化する。本発明のカレンダー成形用エチレン-酢酸ビニル共重合体の1000炭素あたりの短鎖分岐数は70~120個、好ましくは80~100個である。ここで短鎖分岐とは、主鎖から分岐しているアセトキシ基とC5以下のアルキル形の分岐をいう。短鎖分岐数が70個未満では柔軟性が不足し、120個を超える分岐を持つエチレン-酢酸ビニル共重合体は製造が難しい。また、柔軟性と耐加水分解性の兼ね合いから1000炭素あたりのアセトキシ基以外の短鎖分岐数は25個以上が好ましい。本発明のカレンダー成形用エチレン-酢酸ビニル共重合体のGPC法のMw/Mnが7~15、好ましくは8~12である。Mw/Mnが7未満では、カレンダー加工時の溶融張力が十分ではなく、成形加工温度領域が狭くなる。Mw/Mnが15を超えるとシート外観が悪化する。本発明のカレンダー成形用エチレン-酢酸ビニル共重合体のケン化前後のMFRの比は関係式1を満足する。好ましくは10~400である。エチレン-酢酸ビニル共重合体の架橋反応はアセトキシ基のメチル水素の引き抜きにより起こるため、ケン化すると架橋しているアセトキシ基が切断される。そのため、ケン化後のMFRを測定すると架橋前のMFRに近い値を示す。式1の値が大きいほど架橋前のMFRが高いことを意味する。式1の値が3未満ではアセトキシ基以外の短鎖分岐数が少なく、柔軟性が劣り、4000を超えるとゲルが多くなり、製品として好ましくない。本発明におけるカレンダー成形用エチレン-酢酸ビニル共重合体は上記a~eの特性を満足するものであればいかなる方法により得られたものでも良い。以下に好ましい製造法の一例を示す。JISK6924-1に準拠したメルトマスフローレートMFRが15~800g/10min、JISK6924-1に準拠した酢酸ビニル含有率VAcが18~29重量、1000炭素あたりの短鎖分岐数は70~120個のエチレン-酢酸ビニル共重合体100重量部に、1分間の半減期を得るための分解温度が120~190°Cの有機過酸化物を0.005~1重量部添加して溶融混練を行ない架橋した後、酸化防止剤を0.005~0.5重量部添加することにより製造することができる。架橋前のMFRについては、15~800g/10min、好ましくは100~500g/10minである。MFRが15g/10min未満のものを架橋した場合は短鎖分岐数が少ないため柔軟性が不足し、MFRが800g/10minを超えたものを架橋する場合は、有機過酸化物が多く必要となるため、ゲルが多くなり製品としては好ましくない。酢酸ビニル含有率は18~29重量、好ましくは24~28重量である。酢酸ビニル含有率が18重量未満では柔軟性が不充分であり、29重量を超えると加水分解性が悪化する。1000炭素あたりの短鎖分岐数は70~120個、好ましくは80~100個である。70個未満では柔軟性が不足し、120個を超える分岐は製造が難しい。また、柔軟性と耐加水分解性の兼ね合いから1000炭素あたりのアセトキシ基以外の短鎖分岐数25個以上が好ましい。本方法で使用される有機過酸化物は、ゲルの抑制のため1分間の半減期を得るための分解温度が120~190°Cが好ましい。添加量は樹脂100重量部0.005~1重量部である。さらに好ましくは1分間の半減期を得るための分解温度が140~160°Cの有機過酸化物をマスターバッチ化して添加するのが好ましい。1分間の半減期を得るための分解温度が120°C未満では有機過酸化物が分散する前に架橋反応が開始しゲルが発生しやすく、190°Cを超えると架橋反応を行なう温度が高くなり、脱酢酸が起こったり、造粒時のカッティングが難しくなる。添加量が0.005未満では架橋が不十分であり、1重量部を超えるとゲルが多くなり製品として好ましくない。具体例としてはシクロヘキサノンペルオキシド、ジ-t-ブチルペルオキシド、ジクミルペルオキシド、t-ブチルクミルペルオキシド、ジアシルペルオキシド、ジデカノイルペルオキシド、ベンゾイルペルオキシド、m-トルイルペルオキシド、2,4ジクロロベンゾイルペルオキシド、1,1-ジ-t-ブチルペルオキシシクロヘキサン、1,1-ジ-t-ブチルペルオキシ-3,3,5-トリメチルシクロヘキサン、2,5ジメチル-2,5-ジ-t-ブチルペルオキシヘキサン、1,3-ジt-ブチルペルオキシイソプロピルベンゼン、2,5-ジメチル-2,5-ジベンゾイルペルオキシヘキサン、n-ブチル-4,4-ビスt-ブチルペルオキシバレレート、t-ブチルペルオキシアセテート、t-ブチルペルオキシイソブチレート、t-ブチルペルオキシ3,5,5トリメチルヘキサノエート、t-ブチルペルオキシ2-エチルヘキサノエート、t-ブチルペルオキシラウレート、t-ブチルペルオキシベンゾエート、ジt-ブチルペルオキシイソフタレート、t-ブチルペルオキシマレート、メチルエチルケトンペルオキシド、t-ブチルペルオキシ-2-エチルヘキシルモノカルボネート、1,6-ビスt-ブチルペルオキシカルボニルオキシヘキサン等が挙げられる。架橋剤として使用される有機過酸化物は、分子内に連続した酸素原子構造-O-O-を有しており、加熱したときにこの部分が分解し、活性酸素を生ずる。この時、発生する活性酸素の原子量のその有機過酸化物の分子量に対する割合を理論活性酸素量という。本発明に使用される架橋剤は、好ましくは、架橋剤の理論活性酸素量が6以上の有機過酸化物である。本発明に使用される架橋剤の理論活性酸素量が6以上の有機過酸化物は、架橋効率が良好なため、配合量が少なくなり、透明性を悪化させない。このような好ましい架橋剤として、例えば、シクロヘキサノンペルオキシド、1,1-ジ-t-ブチルペルオキシシクロヘキサン、2,5ジメチル-2,5-ジ-t-ブチルペルオキシヘキサン、t-ブチルペルオキシ-2-エチルヘキシルモノカルボネート等が挙げることができる。本方法で使用される酸化防止剤はフェノール系酸化防止剤および燐系酸化防止剤が使用される。フェノール系酸化防止剤としては、モノフェノール系、チオビスフェノール系、トリスフェノール系等の酸化防止剤が挙げられ、具体的には、2,6-ジ-t-ブチル-4-メチルフェノール、n-オクタデシル-3-3 ́,5 ́-ジ-t-ブチル-4 ́-ヒドロキシフェニルプロピオネート、テトラキスメチレン-3-3,5-ジ-t-ブチル-4-ヒドロキシフェニルプロピオネートメタン、2,4-ビスn-オクチルチオ-6-4-ヒドロキシ-3,5-ジ-t-ブチルアニリノ-1,3,5-トリアジン、1,3,5-トリメチルー2,4,6-トリス3,5-ジ-t-ブチル-4-ヒドロキシベンジル-イソシアヌレート等が挙げられ、燐系酸化防止剤としては、トリス2,4-ジ-t-ブチルフェニルフォスファイト、テトラキス2,4-ジ-t-ブチルフェニル-4,4 ́-ビフェニレンフォスフォナイト、トリスノニルフェニルフォスファイト等が挙げられ、これらは単独または混合物として用いられる。添加する酸化防止剤の量は樹脂100重量部に対し0.005~0.5重量部であり、好ましくは酸化防止剤のマスターバッチを作製し、酸化防止剤が0.01~0.2重量部になるよう添加するのが好ましい。添加量が0.5重量部を超えた場合は製品表面にブリードして製品外観を損ね、0.005未満では酸化防止剤としての効果が不十分で製造時及びカレンダー加工時にMFRが低下し、品質の安定した製品が得られない。本発明においては紫外線吸収剤や光安定剤を適量添加しても良い。紫外線吸収剤としては、ベンゾフェノン系およびベンゾトリアゾール系等が挙げられる。具体的には、ベンゾフェノン系紫外線吸収剤としては、例えば、2,2’-ジヒドロキシ-4,4’-ジヒドロキシメチルベンゾフェノン、2,4-ジヒドロキシベンゾフェノン、2-ヒドロキシ-4-メトキシベンゾフェノン、2-ヒドロキシ-4-n-オクトキシベンゾフェノン、4-ドデシルオキシ-2-ヒドロキシベンゾフェノン、4-ベンジルオキシ-2-ヒドロキシベンゾフェノン、2,2’,4,4’-テトラヒドロキシベンゾフェノン、2,2’-ジヒドロキシ-4,4’-ジメトキシベンゾフェノン等が挙げられる。ベンゾトリアゾール系紫外線吸収剤としては、特に限定されるものではないが、例えば、2-2-ヒドロキシ-5-メチルフェニルベンゾトリアゾール、2-3-tert-ブチル-2-ヒドロキシ-5-メチルフェニル-5-クロロ-2H-ベンゾトリアゾール、2-3,5-ジ-tert-ペンチル-2-ヒドロキシフェニル-2H-ベンゾトリアゾール、2-2H-ベンゾトリアゾール-2-イル-4-メチル-6-3,4,5,6-テトラヒドロフタルイミジルメチルフェノール、2-2-ヒドロキシ-4-オクチルオキシフェニル-2H-ベンゾトリアゾール、2-2-ヒドロキシ-5-tert-オクチルフェニル-2H-ベンゾトリアゾール、2-3,5-ジ-tert-ブチル-2-ヒドロキシフェニル-5-クロロベンゾトリアゾール、2-3,5-ジ-tert-ブチル-2-ヒドロキシフェニル-2H-ベンゾトリアゾール、2,2’-メチレンビス[6-ベンゾトリアゾール-2-イル-4-tert-オクチルフェノール]等が挙げられる。光安定剤HALSとしては、特に限定されるものではないが、デカン二酸ビス2,2,6,6-テトラメチル-1オクチルオキシ-4-ピペリジニルエステル、1,1-ジメチルエチルヒドロパーオキサイド及びオクタンの反応生成物70重量とポリプロピレン30重量からなるもの、ビス1,2,2,6,6-ペンタメチル-4-ピペリジル[[3,5-ビス1,1-ジメチルエチル-4-ヒドロキシフェニル]メチル]ブチルマロネート、ビス1,2,2,6,6-ペンタメチル-4-ピペリジルセバケート及びメチル-1,2,2,6,6-ペンタメチル-4-ピペリジルセバケート混合物、ビス2,2,6,6-テトラメチル-4-ピペリジルセバケート、テトラキス2,2,6,6-テトラメチル-4-ピペリジル-1,2,3,4-ブタンテトラカルボキシレート、テトラキス1,2,2,6,6-ペンタメチル-4-ピペリジル-1,2,3,4-ブタンテトラカルボキシレート、2,2,6,6-テトラメチル-4-ピペリジル-1,2,3,4-ブタンテトラカルボキシレートとトリデシル-1,2,3,4-ブタンテトラカルボキシレートの混合物、1,2,2,6,6-ペンタメチル-4-ピペリジル-1,2,3,4-ブタンテトラカルボキシレートとトリデシル-1,2,3,4-ブタンテトラカルボキシレートの混合物、ポリ[{6-1,1,3,3-テトラメチルブチルアミノ-1,3,5-トリアジン-2,4-ジイル}{2,2,6,6-テトラメチル-4-ピペリジルイミノ}ヘキサメチレン{2,2,6,6-テトラメチル-4-ピペリジルイミノ}];コハク酸ジメチルと4-ヒドロキシ-2,2,6,6-テトラメチル-1-ピペリジンエタノールの重合物;N,N’,N,N’-テトラキス-4,6-ビス-ブチル-N-メチル-2,2,6,6-テトラメチルピペリジン-4-イルアミノ-トリアジン-2-イル-4,7-ジアザデカン-1,10-ジアミン分子量2,286と上記コハク酸ジメチルと4-ヒドロキシ-2,2,6,6-テトラメチル-1-ピペリジンエタノールの重合物の混合物;ジブチルアミン1,3,5-トリアジンN,N’-ビス2,2,6,6-テトラメチル-4-ピペリジル-1,6-ヘキサメチレンジアミンとN-2,2,6,6-テトラメチル-4-ピペリジルブチルアミンの重縮合物などが挙げられる。上述した紫外線吸収剤、光安定剤HALSは、単独または二種以上を混合して用いてもよい。本発明においては必要により滑剤を適量添加しても良い。滑剤の種類の制限はないが、脂肪酸、高級アルコール、炭化水素系ワックス、脂肪酸アミド、金属石鹸、脂肪酸の低級アルコールエステル、脂肪酸の多価アルコールエステル、脂肪酸ポリグリコールエステル等が好ましい。具体的にはラウリン酸、パルチミン酸、ステアリン酸等の脂肪酸、ラウリルアルコール、ミリスチルアルコール、パルミチルアルコール、ステアリルアルコールベヘニルアルコール等のアルコール、パラフィンワックス、ポリエチレンワックス等の炭化水素系ワックス、エチレンビスステアリン酸アミド、エルカ酸アミド、オレイン酸アミド、ステアリン酸アミド、エチレンビスオレイン酸アミド、エチレンビスエルカ酸アミド、エチレンビスラウリン酸アミド等の脂肪酸アミド、ステアリン酸亜鉛、ステアリン酸カルシウム、ステアリン酸マグネシウム、ラウリン酸亜鉛、ミリスチン酸亜鉛、ラウリン酸亜鉛等の金属石鹸、ステアリン酸モノグリセライド、ステアリン酸ブチル、ステアリルステアレート等が挙げられる。本発明のカレンダー成形用エチレン-酢酸ビニル共重合体は、ニーダー、バンバリー、単軸押出機、二軸押出機を用いて混合する方法を採用することができるが、混練度が高く、連続式の二軸押出機が好ましい。具体的な例を示すと以下のような方法が挙げられる。例えばエチレン-酢酸ビニル共重合体と有機過酸化物のマスターバッチをドライブレンドした後、80~200°Cに設定した二軸押出機のホッパーに投入する。有機過酸化物が分解する前にエチレン-酢酸ビニル共重合体に充分分散させた後、架橋反応させる。架橋反応が終了した時点で酸化防止剤を添加し、造粒することにより得られる。本発明のカレンダー成形用エチレン-酢酸ビニル共重合体には必要に応じ、未架橋のエチレン-酢酸ビニル共重合体、エチレン-エチルアクリレート共重合体、エチレン-メチルメタクリレート共重合体、エチレン-メチルアクリレート共重合体、エチレンプロピレン共重合体ゴム、エチレンプロピレンジエン共重合体ゴム、エチレンブテン共重合体ゴム等のエチレン系共重合体ゴム、スチレンブタジエンゴム、スチレンブタジエンブロック共重合体またはその水素添加物、ポリプロピレン、ポリエチレン等のポリオレフィン樹脂、タルク、炭酸カルシウム、クレー、マイカ、硫酸バリウム、水酸化マグネシウム、水酸化アルミニウム等の充填剤、エチレングリコールジメタクリレート、トリメチロールプロパントリメタクリレート、トリアリルシアヌレート、トリアリルイソシアヌレート等の多官能性モノマー、1,2-ポリブタジエン等の多官能性ポリマー、いおう化合物等の架橋助剤、顔料、染料、耐候剤、ブロッキング防止剤、帯電防止剤、流滴剤、各種安定剤、可塑剤、オイル、発泡剤、難燃剤等を配合することができる。この様にして得られるカレンダー成形用エチレン-酢酸ビニル共重合体は、カレンダー成形により、床材、壁紙、合成皮革、防水シート、マスキングフィルム、太陽電池封止膜フィルム等に使用される。本発明のカレンダー成形用エチレン-酢酸ビニル共重合体は、下記の例に限定されるものではないが、カレンダー成形機にて0.1~1mm程度の厚みのシートに加工して使用される。例えば、コニーダー、バンバリーミキサー、加圧ニーダ、異方向連続式混練機、単軸押出機、二軸押出機、プラネタリーローラー型押出機、二本ロールなどの混練機で樹脂を溶融後、使用した共重合体の融点よりも高い温度、例えば、80~180°Cに設定した逆L4本のカレンダーを用い、シート化する。カレンダーのロール温度が樹脂の融点よりも低い温度の場合、カレンダーシート表面が荒れやすくなったり、シート内の残留歪が大きいので収縮率が高くなったり、ひどい場合はシートそのものが得られなくなる。逆に、カレンダーロールの設定温度があまり高すぎると、溶融しているシートが垂れ下がったり、ロールに樹脂が付着しやすくなったりして、カレンダー成形が困難になる。本発明においては、カレンダーロールの設定温度は、樹脂の融点から10~75°C高くするほうが好ましい。更に好ましくは、樹脂の融点から10~50°C高くすることである。この範囲であれば、溶融しているシートの垂れ下がりを最小限にでき、ロールへの付着が防止でき、カレンダーシートの収縮率を小さくすることができる。カレンダー加工において、シート表面にエンボス凹凸模様をつけると、シート同士の癒着防止になるので、更に好ましい。この様にして得られるカレンダー成形用エチレン-酢酸ビニル共重合体は、床材、壁紙、合成皮革、防水シート、マスキングフィルム、太陽電池封止膜フィルム等に使用される。本発明におけるエチレン-酢酸ビニル共重合体を有機過酸化物で架橋することにより優れたカレンダー加工性が得ることが可能である。本発明のカレンダー成形用エチレン-酢酸ビニル共重合体は、加工性、柔軟性、耐久性に優れ、床材、壁紙、合成皮革、防水シート、マスキングフィルム、太陽電池封止膜フィルムとして好適に利用される。実施例および比較例における諸物性は、下記の方法により評価した。~メルトマスフローレイトの測定~メルトマスフローレイトは、JISK6924-11997に準拠して190°C、2.16kg荷重で測定した。~ケン化後のメルトマスフローレイトの測定~試料を0.1N-KOH-エタノールキシレン溶液中にて沸点温度で3時間加水分解を行なった。中和乾燥後、メルトマスフローレイトを測定した。~酢酸ビニル含有率VAcの測定~酢酸ビニル含有率は、JISK6924-11997に準拠して測定した。~Mw/Mnの測定~重量平均分子量Mwおよび数平均分子量Mnは、ゲルパーミエーションクロマトグラフィーGPCによって測定した。GPC装置としては東ソー株製HLC-8121GPC/HTを用い、カラムとしては東ソー株製TSKgelGMHhr-H20HTを用い、カラム温度を140°Cに設定し、溶離液として1,2,4-トリクロロベンゼンを用いて測定した。測定試料は1.0mg/mlの濃度で調製し、0.3ml注入して測定した。分子量の検量線は、分子量既知のポリスチレン試料を用いて校正されている。~短鎖分岐数の測定~13C-NMR日本電子製GSX-400にて短鎖分岐数を測定した。溶媒:o-ジクロロベンゼンベンゼン-D6観測周波数:100.4MHz積算回数:10000~20000回温度:130°C~ねじり剛性率の測定~ねじり剛性率は、JISK6924-2の附属書の4.3によって測定した。8MPa未満のものを○、8MPa以上のものを×とした。~加水分解性の測定~耐圧容器に試料1gと水25ccを入れ、120°Cの温水中で10日間放置する。イオンクロマトグラフにより水中の遊離酢酸量を定量した。200ppm未満のものを○、200ppm以上のものを×とした。~カレンダー加工性~8インチロールを用いてシート肌および離型性を評価した。広い加工温度範囲100~160°Cで成形可能なものは○、そうでないものは×とした。次に本発明を実施例及び比較例によって説明するが、本発明はこれらの実施例に限定されるものではない。実施例及び比較例で使用したエチレン-酢酸ビニル共重合体は表1に示す。実施例1MFR150g/10min、VAc=28重量、1000炭素あたりの短鎖分岐数が96個であるエチレン-酢酸ビニル共重合体ウルトラセン720、東ソー株製100重量部と1,1-ジ-t-ブチルペルオキシシクロヘキサン0.20重量部をドライブレンド後、ニーダーで混練し、架橋反応が終了した時点で2,6-ジ-t-ブチル-4-メチルフェノールを0.05重量部添加し、さらに混練した。得られた架橋性エチレン-酢酸ビニル共重合体の性能を評価した。結果を表2に示す。実施例2MFR400g/10min、VAc=28重量、1000炭素あたりの短鎖分岐数が98個であるエチレン-酢酸ビニル共重合体ウルトラセン722、東ソー株製100重量部と1,1-ジ-t-ブチルペルオキシシクロヘキサン0.45重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。実施例3MFR400g/10min、VAc=28重量、1000炭素あたりの短鎖分岐数が98個であるエチレン-酢酸ビニル共重合体ウルトラセン722、東ソー株製100重量部と1,1-ジ-t-ブチルペルオキシシクロヘキサン0.32重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。実施例4MFR350g/10min、VAc=20重量、1000炭素あたりの短鎖分岐数が73個であるエチレン-酢酸ビニル共重合体ウルトラセン681、東ソー株製100重量部と1,1-ジ-t-ブチルペルオキシシクロヘキサン0.60重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。比較例1MFR1.5g/10min、VAc=20重量、1000炭素あたりの短鎖分岐数が57個であるエチレン-酢酸ビニル共重合体ウルトラセン631、東ソー株製の性能を評価した。結果を表2に示す。カレンダー加工性および耐加水分解性は良好であるが、柔軟性が不足している。比較例2MFR2.4g/10min、VAc=25重量、1000炭素あたりの短鎖分岐数が68個であるエチレン-酢酸ビニル共重合体ウルトラセン635、東ソー株製の性能を評価した。結果を表2に示す。カレンダー加工性および耐加水分解性は良好であるが、柔軟性が劣る。比較例3MFR150g/10min、VAc=28重量、1000炭素あたりの短鎖分岐数が96個であるエチレン-酢酸ビニル共重合体ウルトラセン720、東ソー株製の性能を評価した。結果を表2に示す。柔軟性および耐加水分解性は良好であるが、カレンダーの加工性に劣る。比較例4MFR18g/10min、VAc=28重量、1000炭素あたりの短鎖分岐数が77個であるエチレン-酢酸ビニル共重合体ウルトラセン680、東ソー株製100重量部と1,1-ジ-t-ブチルペルオキシシクロヘキサン0.09重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。柔軟性、耐加水分解性は良好であるが、カレンダー加工性が劣る。比較例5MFR160g/10min、VAc=20重量、1000炭素あたりの短鎖分岐数が69個であるエチレン-酢酸ビニル共重合体ウルトラセン680、東ソー株製100重量部と1,1-ジ-t-ブチルペルオキシシクロヘキサン0.04重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。カレンダー加工性、耐加水分解性は良好であるが、柔軟性が劣る。比較例6MFR30g/10min、VAc=32重量、1000炭素あたりの短鎖分岐数が92個であるエチレン-酢酸ビニル共重合体ウルトラセン750、東ソー株製100重量部と1,1-ジ-t-ブチルペルオキシシクロヘキサン0.04重量部をニーダーで混練し、架橋反応が終了した時点で2,6-ジ-t-ブチル-4-メチルフェノールを0.05重量部添加し、さらに1分間混練した。得られた架橋性エチレン-酢酸ビニル共重合体の性能を評価した。結果を表2に示す。柔軟性は良好であるが、カレンダー加工性、耐加水分解性が劣る。"